(57)【要約】【課題】高い意匠性などを実現可能な光学シートを提供する。【解決手段】本発明の光学シートは、透明基材と、その透明基材に設けられた着色層とを有しており、赤外光の透過率Ｔ１が下記式（Ａ）を満たし、可視光の透過率Ｔ２が下記式（Ｂ）を満たし、色度座標ｘ、ｙが、下記式（Ｃ）および下記式（Ｄ）を満たし、ヘイズｈが、下記式（Ｅ）を満たす。Ｔ１≧８０％・・・式（Ａ），Ｔ２≦２５％・・・式（Ｂ），０．１５０≦ｘ≦０．３５０・・・式（Ｃ），０．１５０≦ｙ≦０．３５０・・・式（Ｄ），ｈ≦１５％・・・式（Ｅ）【選択図】図１
2015184666.tif 000002
【特許請求の範囲】
【請求項１】
透明基材と、前記透明基材に設けられた着色層とを有する光学シートであって、
赤外光の透過率Ｔ１が下記式（Ａ）を満たし、
可視光の透過率Ｔ２が下記式（Ｂ）を満たし、
色度座標ｘ、ｙが、下記式（Ｃ）および下記式（Ｄ）を満たし、
ヘイズｈが、下記式（Ｅ）を満たすことを特徴とする、
光学シート。
Ｔ１≧８０％                ・・・（Ａ）
Ｔ２≦２５％                ・・・（Ｂ）
０．１５０≦ｘ≦０．３５０  ・・・（Ｃ）
０．１５０≦ｙ≦０．３５０  ・・・（Ｄ）
ｈ≦１５％                  ・・・（Ｅ）
【請求項２】
前記着色層は、
粘着剤と、
アンスラキノン系色素と
を有することを特徴とする、
請求項１に記載の光学シート。
【請求項３】
前記着色層は、
カルバミン酸ニッケル
を有することを特徴とする、
請求項１または２に記載の光学シート。
【発明の詳細な説明】
【技術分野】
【０００１】
本発明は、光学シートに関し、特に、赤外線センサなどの分野において使用される光学シートに関する。
【背景技術】
【０００２】
赤外線センサは、フラットディスプレイパネルなど、さまざまな製品に利用されている。たとえば、赤外線センサは、フラットディスプレイパネルの外枠部分に設置されており、リモートコントローラから放射された赤外線を受光する。
【０００３】
赤外線センサでは、赤外線が光学シート（赤外透過フィルタ）を選択的に透過し、その光学シートを透過した赤外線を本体の受光面で受光するように構成されている。このように、赤外線センサに利用される光学シートにおいては、赤外線センサの本体を隠蔽して意匠性を高めるために、さまざまな技術が提案されている。たとえば、ミラーコート層上に色材層を設けること等が提案されている（たとえば、特許文献１参照）。
【先行技術文献】
【特許文献】
【０００４】
【特許文献１】特開２００２−１１６３１８号公報
【発明の概要】
【発明が解決しようとする課題】
【０００５】
近年、意匠性に対する要求が高くなってきている。このため、上記の光学シートにおいては、意匠性が十分でない場合がある。たとえば、フラットディスプレイパネルに設けられた黒色の外枠部分に赤外線センサの本体を設置したときに、光学シートの黒味が十分でないために、赤外線センサの本体が十分に隠蔽されず、意匠性が低下する場合がある。
【０００６】
この他に、上記の光学シートにおいては、高い赤外線透過率を実現した上で、高い耐久性を確保することが困難な場合がある。
【０００７】
したがって、本発明は、高い意匠性などを実現可能な光学シートを提供することを目的とする。
【課題を解決するための手段】
【０００８】
本発明の光学シートは、透明基材と、その透明基材に設けられた着色層とを有しており、赤外光の透過率Ｔ１が下記式（Ａ）を満たし、可視光の透過率Ｔ２が下記式（Ｂ）を満たし、色度座標ｘ、ｙが、下記式（Ｃ），および下記式（Ｄ）を満たし、ヘイズｈが、下記式（Ｅ）を満たす。
【０００９】
Ｔ１≧８０％                ・・・（Ａ）
Ｔ２≦２５％                ・・・（Ｂ）
０．１５０≦ｘ≦０．３５０  ・・・（Ｃ）
０．１５０≦ｙ≦０．３５０  ・・・（Ｄ）
ｈ≦１５％                  ・・・（Ｅ）
【発明の効果】
【００１０】
本発明は、高い意匠性などを実現可能な光学シートを提供できる。
【図面の簡単な説明】
【００１１】
【図１】図１は、実施形態に係る光学シートが設置された一例を示す断面図である。
【図２】図２は、実施形態に係る光学シートが設置された他の例を示す断面図である。
【図３】図３は、実施例等において使用したアンスラキノン系色素等について、波長と透過率との関係を示す図である。
【発明を実施するための形態】
【００１２】
以下より、本発明に係る実施形態について説明する。なお、本発明は、下記の実施形態に限定されない。
【００１３】
［光学シート］
実施形態の光学シートは、透明基材と着色層とを有している。
【００１４】
また、実施形態の光学シートは、赤外光の透過率Ｔ１が、下記の式（Ａ）に示す関係を満たすと共に、可視光の透過率Ｔ２が下記の式（Ｂ）に示す関係を満たす。
【００１５】
さらに、実施形態の光学シートは、色度座標ｘ、ｙが、下記の式（Ｃ）および下記の式（Ｄ）に示す関係を満たす。
【００１６】
さらに、実施形態の光学シートは、ヘイズｈが、下記式（Ｅ）に示す関係を満たす。
【００１７】
Ｔ１≧８０％                ・・・（Ａ）
Ｔ２≦２５％                ・・・（Ｂ）
０．１５０≦ｘ≦０．３５０  ・・・（Ｃ）
０．１５０≦ｙ≦０．３５０  ・・・（Ｄ）
ｈ≦１５％                  ・・・（Ｅ）
【００１８】
実施形態の光学シートは、赤外光の透過率Ｔ１が、式（Ａ）を満たすため、赤外線センサの受光光量が十分であり、センサとして良好に機能する。
【００１９】
実施形態の光学シートは、可視光の透過率Ｔ２が式（Ｂ）を満たすため、赤外線センサが周辺の部材に対して目立つことがなく、良好な黒色を呈する。
【００２０】
実施形態の光学シートは、色度座標ｘが、式（Ｃ）を満たすため、緑味または赤味をおびることなく、良好な黒色を呈する。
【００２１】
実施形態の光学シートは、色度座標ｙが、式（Ｄ）を満たすため、青味または黄味をおびることなく、良好な黒色を呈する。
【００２２】
実施形態の光学シートは、ヘイズｈが、式（Ｅ）を満たすため、外光の反射光が白くぼやけず、クリアで自然な反射光となる効果を奏することができる。
【００２３】
［透明基材］
光学シートにおいて、透明基材は、透明なフィルムであって、可視光を透過すると共に、赤外光を透過する。たとえば、透明基材は、ＰＥＴ（Ｐｏｌｙｅｔｈｙｌｅｎｅ  ｔｅｒｅｐｈｔｈａｌａｔｅ）などの透明樹脂で形成されており、着色層を支持している。
【００２４】
［着色層］
光学シートにおいて、着色層は、透明基材の面に設けられている。着色層は、色素と、バインダとを含み、色素がバインダ中に点在している。着色層においては、色素とバインダとの他に、添加剤を任意に含有させてもよい。
【００２５】
着色層の層厚は、所望な特性に応じて任意であるが、０．３〜１００μｍが好ましく、０．５〜５０μｍがより好ましい。
【００２６】
（色素）
着色層のうち、色素は、たとえば、可視光を吸収することによって色を発する物質である。ここでは、色素として、染料を用いることが好ましい。また、アンスラキノン系色素、キノフタロン系色素などの色素が使用可能であって、複数種の色素を、適宜、組み合わせて使用することができる。
【００２７】
アンスラキノン系色素としては、例えば、下記の一般式（１）および、一般式（２）で表される化合物を使用することが好ましい。
【００２８】
【化１】
2015184666.tif 000003
【００２９】
式（１）において、Ｒ１〜Ｒ８のそれぞれは、下記の（１ａ）〜（１ｉ）に示す、いずれかである。
（１ａ）水素原子、塩素原子、フッ素原子、臭素原子、シアノ基、ベンジル基、水酸基、炭素数１〜１２のアルキル基のいずれか
（１ｂ）１以上の水素原子がフッ素原子、臭素原子または塩素原子に置換されている炭素数１〜１２のアルキル基
（１ｃ）フェニル基
（１ｄ）１以上の水素原子がフッ素原子、臭素原子または塩素原子に置換されているフェニル基
（１ｅ）炭素数１〜１２のアルコキシル基
（１ｆ）１以上の水素原子がフッ素原子、臭素原子または塩素原子に置換されている炭素数１〜１２のアルコキシル基
（１ｇ）−ＣＯ−Ｒｈ（ただし、Ｒｈは炭素数１〜８のアルキル基、フェニル基、ベンジル基、シクロヘキシル基、シクロヘキシルメチル基、１−ナフチル基または２−ナフチル基のいずれかである。）
（１ｈ）−Ｓ−Ｒｉ（ただし、Ｒｉは炭素数１〜８のアルキル基、フェニル基、ベンジル基、シクロヘキシル基、シクロヘキシルメチル基、１−ナフチル基または２−ナフチル基のいずれか）
（１ｉ）−ＮＨ−Ｐｈ（ただし、Ｐｈは、フェニル基または、１以上の水素原子が炭素数１〜１０のアルキル基および炭素数１〜１０のアルコキシル基のいずれかに置換されているフェニル基）
【００３０】
式（１）で表される化合物のうち、Ｒ８は、−ＮＨ−Ｐｈ（ただし、Ｐｈは、フェニル基または、１以上の水素原子が炭素数１〜１０のアルキル基および炭素数１〜１０のアルコキシル基のいずれかに置換されているフェニル基。）であることが好ましい。また、Ｒ１、Ｒ４、Ｒ５、およびＲ６は、こららのうち１つが、水酸基、フェニル基、および１以上の水素原子がフッ素原子、臭素原子または塩素原子に置換されているフェニル基から選ばれる１つであり、これらのうちの残りの３つが水素原子であることが好ましい。Ｒ２、Ｒ３、Ｒ７は、水素原子であることが好ましい。このような化合物は、溶剤への溶解性が優れるので好ましい。
【００３１】
【化２】
2015184666.tif 000004
【００３２】
式（２）において、Ｒ９〜Ｒ２２のそれぞれは、下記の（２ａ）〜（２ｉ）に示す、いずれかである。
（２ａ）水素原子、塩素原子、フッ素原子、臭素原子、シアノ基、ベンジル基、炭素数１〜１２のアルキル基のいずれか
（２ｂ）１以上の水素原子がフッ素原子、臭素原子または塩素原子に置換されている炭素数１〜１２のアルキル基
（２ｃ）フェニル基
（２ｄ）１以上の水素原子がフッ素原子、臭素原子または塩素原子に置換されているフェニル基
（２ｅ）炭素数１〜１２のアルコキシル基、
（２ｆ）１以上の水素原子がフッ素原子、臭素原子または塩素原子に置換されているアルコキシル基
（２ｇ）−ＣＯ−Ｒｊ（ただし、Ｒｊは炭素数１〜８のアルキル基、フェニル基、ベンジル基、シクロヘキシル基、シクロヘキシルメチル基、１−ナフチル基または２−ナフチル基のいずれか）
（２ｈ）−Ｓ−Ｒｋ（ただし、Ｒｋは炭素数１〜８のアルキル基、フェニル基、ベンジル基、シクロヘキシル基、シクロヘキシルメチル基、１−ナフチル基または２−ナフチル基のいずれか）
（２ｉ）−ＮＨ−Ｐｈ（ただし、Ｐｈは、フェニル基または、１以上の水素原子が炭素数１〜１０のアルキル基および炭素数１〜１０のアルコキシル基のいずれかに置換されているフェニル基）
【００３３】
アンスラキノン系色素としては、式（１）で表される化合物が、溶剤への溶解性の観点で好ましい。式（１）で表されるアンスラキノン系色素としては、例えば、商品名が「カヤセットＶｉｏｌｅｔ  Ａ−Ｒ」、「カヤセットＢｌｕｅ  Ｎ」、「カヤセットＢｌｕｅ  ＦＲ」、「カヤセットＧｒｅｅｎ  Ａ−Ｂ」（日本化薬社製）等が挙げられる。
【００３４】
本実施形態では、特に、アンスラキノン系の色素を用いることが好ましい。アンスラキノン系の色素を用いた場合には、光学シートの耐久性を向上できる。
【００３５】
着色層においては、式（Ａ），式（Ｂ），式（Ｃ），式（Ｄ），式（Ｅ）のそれぞれを満たすように、色素が適宜選択されて含有している。具体的には、着色層において、色素の含有量は、１００質量部のバインダに対して、０．１〜２０質量部にすることが好ましく、さらに、０．２〜１０質量部にすることが好ましい。色素の含有量が０．１質量部以下の場合には、可視光の透過率Ｔ２を十分に下げられない場合がある。色素の含有量が２０質量部以上の場合には、色素がバインダに十分に溶解しなくなる場合がある。
【００３６】
（バインダ）
着色層のうち、バインダは、熱硬化性樹脂、熱可塑性樹脂等の樹脂材料であり、適宜、選択して使用できる。
【００３７】
ここでは、バインダとして粘着剤を用いることによって、着色層を粘着層として機能させてもよい。
【００３８】
粘着剤としては、アクリル系、シリコーン系、ブタジエン系、ウレタン系などの粘着材料を、適宜、選択して使用可能である。このうち、アクリル系粘着剤を用いることが、特に好ましい。アクリル系粘着剤は、アクリル系単量体を主成分として構成された重合体である。アクリル系粘着剤は、ガラス転移温度（Ｔｇ）が、−４０〜４０℃が好ましく、−３０〜１０℃がより好ましい。
【００３９】
また、粘着剤の凝集力を高めるために、架橋点になる官能基（たとえば、ヒドロキシル基、グリシジル基等）を有するものを使用することが好ましい。架橋点を有する場合には、架橋剤を用いて架橋させることによって凝集力を確保できる。
【００４０】
架橋剤としては、メラミン樹脂、尿素樹脂、エポキシ樹脂、金属酸化物、金属水酸化物、金属キレート、ポリイソシアネート、カルボキシ基含有ポリマー、酸無水物、ポリアミンなどの物質を、適宜、選択して使用可能である。たとえば、粘着剤がアクリル系である場合には、ポリイソシアネートが架橋剤として使用可能である。
【００４１】
なお、一般的に、酸性の粘着剤の場合には、色素が劣化して変色する場合があるため、酸価が０ｍｇＫＯＨ／ｇである粘着剤を用いることが好ましい。たとえば、商品名が「ＮＣＫ１０１」（東洋インキ社製、酸価＝０ｍｇＫＯＨ／ｇ）であるものを利用できる。
【００４２】
［その他の添加剤］
上記の他に、着色層においては、必要に応じて、色調補正色素、光安定剤、紫外線吸収剤、レベリング剤、帯電防止剤、熱安定剤、酸化防止剤、分散剤、難燃剤、滑剤、可塑剤等の成分を、適宜、添加剤として含有させてもよい。
【００４３】
（色調補正色素）
色調補正色素は、可視光の波長域のうち一部を吸収し、透過可視光の色調を補正するために添加される。
【００４４】
色調補正色素としては、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系などを、適宜選択して使用可能である。これらのうち、アンスラキノン系色素、キノフタロン系色素およびテトラアザポルフィリン系色素の少なくとも１つを用いることが、耐候性、バインダとの相溶性または分散性の観点から好ましい。
【００４５】
色調補正色素の含有量は、１００質量部のバインダに対して、０．００１〜２０質量部が好ましく、特に、０．０１〜１０質量部が好ましい。
【００４６】
（光安定剤）
光安定剤としては、公知のものを使用可能であるが、特に、カルバミン酸ニッケルを使用することが好ましい。カルバミン酸ニッケルは、光によって励起された色素からエネルギーを受け取ることによって、色素が分解することを効果的に防止できる。
【００４７】
光安定剤の含有量は、１００質量部のバインダに対して、０．００１〜２０質量部が好ましく、特に、０．０１〜１０質量部が好ましい。
【００４８】
（紫外線吸収剤）
紫外線吸収剤としては、ベンゾトリアゾール系、ベンゾフェノン系、サリシレート系、シアノアクリレート系、トリアジン系、オキザニリド系、ニッケル錯塩系、無機系等を、適宜、選択して使用可能である。
【００４９】
紫外線吸収剤の含有量は、１００質量部のバインダに対して、０．１〜３０質量部が好ましく、特に、０．５〜２０質量部が好ましい。
（黒色部）
黒色部は、例えば、バインダに黒顔料を添加した黒インキが広く使われ、１００質量部のバインダに対して、黒顔料が１〜５０質量部であることが好ましく、特に１０〜３０質量部であることが好ましい。
【００５０】
［光学シートの製造方法］
以下より、上記の光学シートを製造する製造方法の一例について説明する。
【００５１】
上記の光学シートを製造する際には、まず、着色層を構成する色素とバインダ（たとえば、粘着剤）とを少なくとも含む塗布液を調製して準備する。塗布液については、たとえば、メチルエチルケトン（ＭＥＫ），トルエンなどのケトン系の有機溶媒に、着色層を構成する色素などを溶解させた後に、その溶液にバインダなどを溶解させて形成する。
【００５２】
この他に、シリコーンなどで形成された離型膜がＰＥＴフィルム上に設けられたセパレータを準備する。また、ＰＥＴフィルムなどの透明基材を準備する。
【００５３】
そして、セパレータ上に上記の塗布液を塗布した後に乾燥することによって、セパレータ上に着色層を形成する。ここでは、アプリケータを用いて塗布を行い、オーブンを用いて乾燥を行う。
【００５４】
そして、透明基材が着色層を介してセパレータに対面するように、透明基材をラミネートすることによって、上記の光学シートを完成させる。
【００５５】
［光学シートの設置について］
以下より、上記の光学シートの設置に関して説明する。ここでは、フラットディスプレイパネルに光学シートを設置する場合について説明する。
【００５６】
図１は、実施形態に係る光学シートが設置された一例を示す断面図である。図１では、フラットディスプレイパネルの画像表示面に対面して設置されたカバーガラスの外枠部分を、拡大して示している。
【００５７】
図１に示すように、光学シート１は、透明基材１１と着色層１２とを有しており、着色層１２がカバーガラス２０の側に位置するように設置されている。ここでは、着色層１２は、粘着層として機能するように粘着剤を含有している。光学シート１は、セパレータ（図示省略）を着色層１２から剥離した後に、その着色層１２をカバーガラス２０に対面させて貼り付けることによって設置される。そして、光学シート１の着色層１２によって、外枠が構成される。この場合、カバーガラス２０を透過した光のうち、赤外光が、着色層１２と透明基材１１とを順次透過して、赤外センサ（図示省略）の本体に設けられた受光面に入射する。
【００５８】
図２は、実施形態に係る光学シートが設置された他の例を示す断面図である。図２では、図１と同様に、フラットディスプレイパネルの画像表示面に対面して設置されたカバーガラスの外枠部分を、拡大して示している。
【００５９】
図２に示すように、カバーガラス２０の外枠部分においては、黒色部２１が、グラビア印刷、スクリーン印刷などの印刷によって形成されていてもよい。この場合には、光学シート１は、黒色部２１を介して、カバーガラス２０に対面するように設置される。黒色部２１には、開口２１Ｋが形成されており、光がカバーガラス２０を透過した後に、黒色部２１の開口２１Ｋを通過する。そして、その開口２１Ｋを通過した光のうち、赤外光は、光学シート１によって大部分がカットされずに光学シート１を透過して、赤外センサ（図示省略）の本体に設けられた受光面に入射する。これに対して、その開口２１Ｋを通過した光のうち、可視光は、光学シート１によって大部分がカットされる。
【００６０】
本実施形態の光学シート１は、上述したように、赤外光の透過率Ｔ１が式（Ａ）を満たすと共に、可視光の透過率Ｔ２が式（Ｂ）を満たす。つまり、本実施形態の光学シート１は、赤外光の透過率Ｔ１が、可視光の透過率Ｔ２よりも大きい。このため、本実施形態では、赤外センサにおいて効果的に赤外線を検知することできる。なお、赤外光は８００〜１０００ｎｍの波長域の光、可視光は３８０〜８００ｎｍの波長域の光をいう。
【００６１】
また、本実施形態の光学シート１は、上述したように、色度座標ｘ、ｙが式（Ｃ）および式（Ｄ）を満たしており、図２の場合においては、色度座標ｘ、ｙが黒色部２１と同様である。これと共に、本実施形態の光学シート１は、上述したように、ヘイズｈが、式（Ｅ）を満たしており、ヘイズｈが黒色部２１と同様である。さらに、本実施形態の光学シート１は、上述したように、可視光の透過率Ｔ２が式（Ｂ）を満たし、低い。このため、本実施形態の光学シート１は、赤外センサの本体を効果的に隠蔽可能であるとともに、黒味が高いので、意匠性を向上できる。
【００６２】
この他に、図１に示したように、光学シート１の着色層１２によって外枠を構成した場合には、カバーガラス２０に黒色部２１（図２参照）を印刷する工程が不要になる。また、光学シート１の着色層１２によって、外枠の色が全て統一されるため、見栄えを向上できる。
【００６３】
上記の光学シート１では、着色層１２が粘着剤を含み、着色層１２が粘着剤層としても機能する場合について説明したが、これに限らない。着色層１２が粘着剤を含有しなくてもよい。その場合には、別途、粘着剤層（図示省略）を着色層１２に積層してもよい。
【実施例】
【００６４】
以下より、本発明の実施例等について説明する。表１に示す各例のうち、例１と例２は、実施例であり、例３から例６は、比較例である。以下より、各例の詳細について順次説明する。
【００６５】
［例１］
例１の光学シートを製造する際には、まず、着色層を構成する色素とバインダ（粘着剤）とを少なくとも含む塗布液を調製して準備した。
【００６６】
ここでは、下記に示すように、複数種のアンスラキノン系色素と、キノフタロン系色素（色調補正色素）と、紫外線吸収剤と、カルバミン酸ニッケル（光安定剤）とのそれぞれをメチルエチルケトン（有機溶媒）に添加した後に、ミキサーを用いて１０分間撹拌することによって、溶解させた。そして、下記に示すように、アクリル系粘着剤と架橋剤とを、上記の溶液に添加した後に、ミキサーを用いて更に１０分間撹拌することによって、溶解させた（表１参照）。
【００６７】
・アンスラキノン系色素（日本化薬社製、商品名「ＶＩＯＬＥＴ  Ａ−Ｒ」）  ０．０４９０重量部
・アンスラキノン系色素（日本化薬社製、商品名「ＧＲＥＥＮ  Ａ−Ｂ」）    ０．０４８１重量部
・アンスラキノン系色素（日本化薬社製、商品名「Ｒｅｄ  Ｒ２０）      ０．２３３３重量部
・アンスラキノン系色素（日本化薬社製、商品名「Ｂｌｕｅ  Ｂ２０）      ０．３００８重量部
・キノフタロン系色素（山本化成社製、商品名「ＭＳ  Ｙｅｌｌｏｗ  ＨＤ−１３７」）０．１６３重量部
・紫外線吸収剤（Ｃｈｉｂａ社製、商品名「ＴＩＮＵＶＩＮ  ４７９」）      ３．７５重量部
・カルバミン酸ニッケル（和光純薬社製）      ０．１０９９重量部
・メチルエチルケトン（関東化学社製）      ３５重量部
・アクリル系粘着剤（東洋インキ社製、商品名「ＮＣＫ１０１」，酸価；０ｍｇＫＯＨ／ｇ，Ｔｇ；−２０℃）      １００重量部
・架橋剤（日本ポリウレタン社製、商品名「コロネートＨＬ」）      １．１６６７重量部
【００６８】
図３は、実施例等において使用したアンスラキノン系色素等について、波長と透過率との関係を示す図である。図３（ａ）は、商品名が「ＶＩＯＬＥＴ  Ａ−Ｒ」であるアンスラキノン系色素の場合を示している。図３（ｂ）は、商品名が「ＧＲＥＥＮ  Ａ−Ｂ」であるアンスラキノン系色素の場合を示している。図３（ｃ）は、商品名が「Ｂｌｕｅ  Ｂ２０」であるアンスラキノン系色素の場合を示している。図３（ｄ）は、商品名が「ＭＳ  Ｙｅｌｌｏｗ  ＨＤ−１３７」であるキノフタロン系色素の場合を示している。それぞれにおいて、横軸は、波長λ（ｎｍ）であり、縦軸は、透過率Ｔ（％）である。
【００６９】
図３に示すように、可視光の波長帯域において波長と透過率との関係が異なる複数のアンスラキノン系色素等を用いて、塗布液を調製した。
【００７０】
つぎに、上記のように調製した塗布液を、ワイヤバーを用いてセパレータ上に塗布した。その後、オーブンを用いて１００℃５分間の乾燥条件で乾燥を行うことによって、セパレータ上に着色層を形成した。ここでは、膜厚が２５μｍになるように、着色層を形成した。
【００７１】
つぎに、透明基材が着色層を介してセパレータに対面するように、透明基材をラミネートすることによって、例１の光学シートを完成させた。ここでは、透明基材として、ＰＥＴフィルム（東洋紡社製、商品名「コスモシャインＡ４１００」）を用いた。
【００７２】
［例２〜例６］
例２〜例６のそれぞれにおいては、上述した塗布液の組成（重量比）を表１に示すように設定した点を除き、例１と同様にして、光学シートを作製した。なお、例５ではメロシアニン系化合物として、商品名「ＹＲＣ−１８」（山田化学工業社製）であるものを使用した。
【００７３】
［評価］
各例の光学シートについて、光学特性と耐久性とを評価した。評価結果については、表１に示している。
【００７４】
（光学特性）
光学特性としては、表１に示すように、「赤外光の透過率Ｔ１」、「可視光の透過率Ｔ２」，「色度座標ｘ，ｙ」、および、「ヘイズｈ」を測定し、評価を行った。
【００７５】
光学特性を測定する際には、各例の光学シートについて、四角形状（縦２０ｍｍ×横２０ｍｍ）の試験片を切り出した。そして、分光光度計（島津製作所社製、Ｓｏｌｉｄ  Ｓｐｅｃ−３７００）を用いて、各試験片に関してスペクトルを測定した。ここでは、３８０ｎｍ〜１０００ｎｍの波長範囲について、スペクトルの測定を行った。そして、ＪＩＳ  Ｚ８７０１（１９９９年）に従って、視感透過率Ｔｖ（％）と、ＸＹＺ表色系における色座標（ｘ，ｙ）とのそれぞれを算出することによって、「可視光の透過率Ｔ２」と「色度座標ｘ，ｙ」とのそれぞれを求めた。また、「赤外光の透過率Ｔ１」については、分光光度計で測定することによって求めた。具体的には、８００〜１０００ｎｍの波長域において、１ｎｍ毎に透過率を測定し、そのうち最も低い値を、赤外光の透過率Ｔ１として表１に記載している。さらに、「ヘイズｈ」については、ＪＩＳＫ７１３６「プラスチック‐透明材料のヘイズの求め方」の規格に準拠したヘイズメーター（日本電色工業製、ＮＤＨ５００Ｗ）を用いて測定した。
【００７６】
光学特性の判定については、下記の基準で行った。
○：式（Ａ）から式（Ｅ）の全てを満たすとき
△：式（Ａ）から式（Ｅ）のいずれか一つを満たさないとき
×：式（Ａ）から式（Ｅ）のいずれか二つ以上を満たさないとき
【００７７】
例１，例２，例５，例６については、優れた光学特性を得ることができた。これに対して、例３は、可視光の透過率Ｔ２（％）が高いため（式（Ｂ）参照）、透け感がやや高かった。また、例４は、色度座標ｘ、ｙの値から判るように（式（Ｃ）、式（Ｄ）参照）、黄色味が強く、見栄えが悪かった。
【００７８】
（耐久性）
耐久性としては、「耐熱性」と「耐光性」とについて評価を行った。
【００７９】
「耐熱性」については、定温恒温器（ヤマト社製、ＤＳ−４４）を用いて、８０℃，９６時間の条件で各試料について耐熱性試験を行うことによって判定した。ここでは、試験前の試験片と、試験後の試験片との間において、色度座標ｘ、ｙが変化した変化量を求めることによって判定を行った。
【００８０】
耐熱性の判定に関しては、下記の基準で行った。
○：色度座標ｘ、ｙのそれぞれの変化量が、０．００３未満であるとき
△：色度座標ｘ、ｙの少なくとも一つの変化量が、０．００３以上であって０．００５未満であるとき
×：色度座標ｘ、ｙの少なくとも一つの変化量が、０．００５以上であるとき
【００８１】
「耐光性」については、耐光性試験機（スガ試験機社製、キセノンウェザーメーター  Ｘ２５）を用いて、３８０ｎｍ以上の光を１００ＭＪ／ｃｍ２のエネルギー条件で各試料に照射する耐光性試験を行うことによって、判定した。ここでは、試験前の試験片と、試験後の試験片との間において、可視光の透過率Ｔ２（％）（視感透過率Ｔｖ（％））と色度座標ｘ、ｙとが変化した変化量を求めることによって判定を行った。
【００８２】
耐光性の判定に関しては、下記の基準で行った。
○：可視光の透過率Ｔ２（％）と色度座標ｘ、ｙとのそれぞれの変化量が、０．００３未満であるとき
△：可視光の透過率Ｔ２（％）と色度座標ｘ、ｙとの少なくとも一つの変化量が、０．００３以上であって０．００５未満であるとき
×：可視光の透過率Ｔ２（％）と色度座標ｘ、ｙとの少なくとも一つの変化量が、０．００５以上であるとき
【００８３】
例１，例２，例３，例４については、耐熱性および耐光性に関して、優れた結果であった。これに対して、例５については、メロシアニン系化合物を含むため、耐光性が劣る結果であった。また、例６については、カルバミン酸ニッケルを含有していないため、耐光性が劣る結果であった。
【００８４】
【表１】
2015184666.tif 000005
【符号の説明】
【００８５】
１…光学シート、１１…透明基材、１２…着色層、２０…カバーガラス、２１…黒色部、２１Ｋ…開口
【図１】
2015184666.tif 000006
【図２】
2015184666.tif 000007
【図３】
2015184666.tif 000008